(57)【要約】半導体装置の製造において、熱硬化性樹脂を熱硬化させて半導体チップを樹脂封止する工程の後であって、前記半導体チップの特性を検査する工程の前に、前記樹脂封止工程における樹脂封止温度よりも高い温度で前記熱硬化性樹脂にベーク処理を施す工程を含む。
2004030075.tif 000002
【特許請求の範囲】
【請求項１】
熱硬化性樹脂を熱硬化させて半導体チップを樹脂封止する（ａ）工程の後に、前記（ａ）工程での樹脂封止温度よりも高い温度で前記熱硬化性樹脂にベーク処理を施す（ｂ）工程を含むことを特徴とする半導体装置の製造方法。
【請求項２】
請求の範囲第１項に記載の半導体装置の製造方法において、
前記（ｂ）工程は、前記熱硬化性樹脂の硬化を促進させる工程であることを特徴とする半導体装置の製造方法。
【請求項３】
請求の範囲第１項に記載の半導体装置の製造方法において、
前記（ｂ）工程は、２２０℃乃至２６０℃の温度で行うことを特徴とする半導体装置の製造方法。
【請求項４】
請求の範囲第１項に記載の半導体装置の製造方法において、
前記（ｂ）工程の後に、前記半導体チップの特性を検査する（ｃ）工程を更に含むことを特徴とする半導体装置の製造方法。
【請求項５】
請求の範囲第１項に記載の半導体装置の製造方法において、
前記半導体チップは、集積回路を内蔵した半導体チップであることを特徴とする半導体装置の製造方法。
【請求項６】
請求の範囲第１項に記載の半導体装置の製造方法において、
前記（ａ）工程は、トランスファ・モールディング法で行うことを特徴とする半導体装置の製造方法。
【請求項７】
請求の範囲第１項に記載の半導体装置の製造方法において、
前記（ａ）工程は、ポッティング法で行うことを特徴とする半導体装置の製造方法。
【請求項８】
熱硬化性樹脂を熱硬化させて半導体チップを樹脂封止する（ａ）工程と、
前記（ａ）工程の後に、前記（ａ）工程での樹脂封止温度以下の温度で前記熱硬化性樹脂にベーク処理を施す（ｂ）工程と、
前記（ｂ）工程の後に、前記（ａ）工程での樹脂封止温度よりも高い温度で前記熱硬化性樹脂にベーク処理を施す（ｃ）工程と、
前記（ｃ）工程の後に、前記半導体チップの特性を検査する（ｄ）工程とを含むことを特徴とする半導体装置の製造方法。
【請求項９】
熱硬化性樹脂を熱硬化させて、半導体チップ及び前記半導体チップの主面の電極と電気的に接続されたリードを樹脂封止する（ａ）工程と、
前記（ａ）工程の後に、前記（ａ）工程での樹脂封止温度よりも高い温度で前記熱硬化性樹脂にベーク処理を施す（ｂ）工程と、
前記（ｂ）工程の後に、前記半導体チップの特性を検査する（ｃ）工程とを含むことを特徴とする半導体装置の製造方法。
【請求項１０】
請求の範囲第９項に記載の半導体装置の製造方法において、
前記半導体チップの電極は、ボンディングワイヤを介して前記リードと電気的に接続されていることを特徴とする半導体装置の製造方法。
【請求項１１】
請求の範囲第９項に記載の半導体装置の製造方法において、
前記リードは、前記半導体チップの主面に接着固定されていることを特徴とする半導体装置の製造方法。
【請求項１２】
請求の範囲第９項に記載の半導体装置の製造方法において、
前記リードは、前記半導体チップの周囲に配置されていることを特徴とする半導体装置の製造方法。
【請求項１３】
請求の範囲第９項に記載の半導体装置の製造方法において、
前記半導体チップの電極は、突起状電極を介在して前記リードと電気的に接続されていることを特徴とする半導体装置の製造方法。
【請求項１４】
熱硬化性樹脂を硬化させて、配線基板に実装された半導体チップを樹脂封止する（ａ）工程と、
前記（ａ）工程の後に、前記（ａ）工程での樹脂封止温度よりも高い温度で前記熱硬化性樹脂にベーク処理を施す（ｂ）工程と、
前記（ｂ）工程の後に、前記半導体チップの特性を検査する（ｃ）工程とを含むことを特徴とする半導体装置の製造方法。
【請求項１５】
熱硬化性樹脂を硬化させて半導体チップを樹脂封止する工程の後であって、前記半導体チップの特性を検査する工程の前に、前記樹脂封止工程での樹脂封止温度よりも高い温度で前記熱硬化性樹脂にベーク処理を施す工程を含む製造方法によって製造された半導体装置を準備する工程と、
前記半導体装置を基板に半田付け実装する工程とを含むことを特徴とする電子装置の製造方法。
【請求項１６】
請求の範囲第１５項に記載の電子装置の製造方法において、
前記実装工程は、Ｐｂフリー半田で行うことを特徴とする電子装置の製造方法。
【発明の詳細な説明】
【技術分野】  本発明は、半導体装置の製造技術に関し、特に、半導体チップを樹脂封止する半導体装置に適用して有効な技術に関するものである。
【背景技術】  集積回路が内蔵された半導体チップを樹脂封止する半導体装置の一つに、例えばＴＳＯＰ（Ｔｈｉｎ  Ｓｍａｌｌ  Ｏｕｔｌｉｎｅ  Ｐａｃｋａｇｅ）型と呼称される半導体装置が知られている。このＴＳＯＰ型半導体装置においては、リードフレームのダイパッド（タブとも言う）を省略し、大型の半導体チップにも対応可能なＬＯＣ（Ｌｅａｄ−Ｏｎ−Ｃｈｉｐ）構造を採用したものも知られている。
ＬＯＣ構造を採用するＴＳＯＰ型半導体装置は、主に、半導体チップと、前記半導体チップの主面である回路形成面に絶縁性フィルム（絶縁性テープ）を介在して接着固定された複数のリードと、前記半導体チップの回路形成面の複数の電極と前記複数のリードとを夫々電気的に接続する複数のボンディングワイヤ（金属細線）と、前記半導体チップ、複数のリード及び複数のボンディングワイヤ等を樹脂封止した樹脂封止体とを有する構成になっている。前記複数のリードは、前記樹脂封止体の内部に位置する内部リード部（インナーリード）と、この内部リード部に連なり、かつ前記樹脂封止体の外部に位置する外部リード部（アウターリード）とを有する構成になっている。前記外部リード部は、面実装型リード形状の一つであるガルウィング型に折り曲げ成形されている。
ＬＯＣ構造を採用するＴＳＯＰ型半導体装置の製造は、まず、複数のチップ形成領域が形成された半導体ウエハをダイシングにより個片の半導体チップへと分割し、その後、分割された半導体チップをリードフレームに固定する。リードフレームへの半導体チップの固定は、半導体チップの回路形成面に絶縁性フィルを介在してリードフレームのリードの内部リード部を接着することによって行われる。
次に、半導体チップの回路形成面の電極とリードフレームのリードの内部リード部とをボンディングワイヤで電気的に接続し、その後、半導体チップ、リードの内部リード部、ボンディングワイヤ、吊りリード等を樹脂封止して樹脂封止体を形成する。樹脂封止は、大量生産に好適なトランスファ・モールディンダ法で行われる。樹脂としては、例えば、フェノール系硬化剤、シリコーンゴム及びフィラー等が添加されたエポキシ系の熱硬化性樹脂が使用される。樹脂封止温度（熱硬化させる温度）は約１８０℃である。
次に、樹脂封止温度と同程度の温度で約５時間のポストキュアを行い、熱硬化性樹脂の硬化反応を安定化させる。
次に、リードフレームのフレーム本体からリードの外部リード部を切断すると共に、リードフレームの不要分部を切断し、その後、リードの外部リード部を所定の形状（例えばガルウィング形状）に成形し、その後、リードフレームのフレーム本体から吊りリードを切断する。最後に、外部リード部及び樹脂封止体を含むパッケージの外観検査を行うと共に、製品としての特性検査を行って良否を選別する。特性検査では、例えば９０℃で約１６時間のエージング試験が実施される。エージング試験は、顧客での使用条件と比べて過酷な使用条件（付加を与えた状態）で回路動作を行い、顧客での使用中に欠陥になるもの、ある意味では欠陥を加速的に発生せしめ、顧客に出荷する前の初期段階において不良品の排除を目的とするスクリーニング試験である。
以上の製造では、樹脂による封止（モールド）を高温で行っているため、室温までの冷却過程において樹脂が収縮し、一般に半導体チップには圧縮応力が発生する。
【発明の開示】
ＴＳＯＰ型半導体装置は、電子装置の製造において、ＰＣＢ（Ｐｒｉｎｔｅｄ  Ｃｉｒｃｕｉｔ  Ｂｏａｒｄ）等の配線基板（実装基板）に実装される。ＴＳＯＰ型半導体装置の実装は、半田（はんだ）を溶融して、樹脂封止体の外部に位置する外部リード部と、配線基板の電極（配線の一部からなる接続部）とを接合することによって行われる。
この実装工程において、ＴＳＯＰ型半導体装置は高温にさらされるため、半導体チップを封止している熱硬化性樹脂の硬化反応が促進し、熱硬化性樹脂の収縮量が実装工程前よりも増加する場合がある。熱硬化性樹脂の収縮量が増加した場合、半導体チップに作用する圧縮応力も増加することになるため、半導体チップに搭載された集積回路の特性が圧電効果（ピエゾ効果）等によって変化してしまう。集積回路の特性は、一つの回路機能を構築する電子装置の特性に影響するため、集積回路の特性が変化することによって電子装置の特性も変化してしまう。このことは、電子装置の製造歩留まりを低下させる要因となる。従って、半導体チップを封止している熱硬化性樹脂の実装工程における硬化反応は、できるだけ抑制する必要がある。
また、ＬＯＣ構造のＴＳＯＰ型半導体装置においては、異なる材料である半導体チップ（Ｓｉ）とリード（Ｆｅ系或いはＣｕ系合金）とを接着し、樹脂で封止しているため、パッケージの厚さ方向の構造が非対称になっている。このような非対称構造では、半導体チップ及びリードと、その上下の樹脂間の収縮量の違いによってパッケージ全体に反りが生じる。従って、実装工程中に樹脂の収縮量が増加すると、パッケージの反り量が増加し、これに伴って半田接合部に集中する応力も増加するため、半田接合部の信頼性が著しく低下する。
従来、半導体装置と基板との接続には、主にＳｎ−３７［ｗｔ％］Ｐｂ組成の半田が使用されてきたが、近年、環境保護の関係からＰｂの使用が規制され、半導体装置の実装においてもＰｂフリー半田への切り替えが進められている。現在、Ｐｂフリー半田の主流になっているＳｎ−Ａｇ−Ｃｕ系の半田は、従来のＳｎ−３７Ｐｂ組成の半田に比べて融点が高いため、実装温度も従来の２２０℃〜２４０℃がら約２６０℃へと最大４０℃も高くなる。実装温度が上昇することにより、樹脂の硬化反応も更に進むため、Ｐｂフリー半田実装品は、Ｓｎ−３７Ｐｂ半田実装品以上に、半田実装時の熱硬化性樹脂の収縮量増加が重要な課題となっている。
本発明の他の目的は、実装工程における半導体装置の特性変化を抑制することが可能な技術を提供することにある。
本発明の他の目的は、電子装置の製造歩留まりの向上を図ることが可能な技術を提供することにある。
本発明の前記ならびにその他の目的と新規な特徴は、本明細書の記述及び添付図面によって明らかになるであろう。
本願において開示される発明のうち、代表的なものの概要を簡単に説明すれば、下記のとおりである。
（１）半導体装置の製造において、熱硬化性樹脂を熱硬化させて半導体チップを樹脂封止する（ａ）工程の後に、前記（ａ）工程での樹脂封止温度よりも高い温度で前記熱硬化性樹脂をベークする（ｂ）工程を含む。
（２）前記手段（１）に記載の半導体装置の製造において、
前記（ｂ）工程は、２２０℃乃至２６０℃の温度で行う。
（３）前記手段（１）に記載の半導体装置の製造において、
前記（ｂ）工程の後に、前記半導体チップの特性を検査する（ｃ）工程を更に含む。
（４）半導体装置の製造において、熱硬化性樹脂を熱硬化させて半導体チップを樹脂封止する（ａ）工程と、
前記（ａ）工程の後に、前記（ａ）工程での樹脂封止温度以下の温度、又は樹脂封止温度と同等或いはそれ以下の温度で前記熱硬化性樹脂をベークする（ｂ）工程と、
前記（ｂ）工程の後に、前記（ａ）工程での樹脂封止温度よりも高い温度で前記熱硬化性樹脂をベークする（ｃ）工程とを含む。
（５）前記手段（４）に記載の半導体装置の製造において、
前記（ｃ）工程は、２２０℃乃至２６０℃の温度で行う。
（６）前記手段（４）に記載の半導体装置の製造において、
前記（ｃ）工程の後に、前記半導体チップの特性を検査する（ｄ）工程を更に含む。
（７）電子装置の製造において、熱硬化性樹脂を熱硬化させて半導体チップを樹脂封止する（ａ）工程と、前記（ａ）工程の後に、前記（ａ）工程での樹脂封止温度よりも高い温度で前記熱硬化性樹脂にベーク処理を施す（ｂ）工程と、前記（ｂ）工程の後に、前記半導体チップの特性を検査する（ｃ）工程とを含む製造方法によって製造された半導体装置を準備する工程と、
前記半導体装置を実装基板に半田付け実装する工程とを含む。
（８）前記手段（７）に記載の電子装置の製造において、
前記実装工程は、Ｐｂフリー組成の半田を用いて行う。
【図面の簡単な説明】  第１図は、本発明の実施形態１である半導体装置の概略構成を示す模式的断面図である。
第２図は、本発明の実施形態１である半導体装置を組み込んだ電子装置の概略構成を示す模式的断面図である。
第３図は、本発明の実施形態１である半導体装置の製造に使用されるリードフレームの概略構成を示す模式的平面図である。
第４図は、本発明の実施形態１である半導体装置の製造工程を示すフローチャートである。
第５図は、本発明の実施形態１である半導体装置の製造工程を示す模式的断面図である。
第６図は、第５図に続く半導体装置の製造工程を示す模式的断面図である。
第７図は、本発明の実施形態１である半導体装置の各温度におけるパッケージの反りの測定結果を示す図である。
第８図は、本発明の実施形態１の変形例である半導体装置の製造工程を示すフローチャートである。
第９図は、本発明の実施形態２である半導体装置の概略構成を示す模式的断面図である。
第１０図は、本発明の実施形態２である半導体装置を組み込んだ電子装置の概略構成を示す模式的断面図である。
第１１図は、本発明の実施形態３である半導体装置の概略構成を示す模式的断面図である。
第１２図は、本発明の実施形態３である半導体装置を組み込んだ電子装置の概略構成を示す模式的断面図である。
第１３図は、本発明の実施形態３である半導体装置の製造工程を示す模式的断面図である。
第１４図は、本発明の実施形態４である半導体装置の概略構成を示す模式的断面図である。
第１５図は、本発明の実施形態４である半導体装置を組み込んだ電子装置の概略構成を示す模式的断面図である。
第１６図は、本発明の実施形態４である半導体装置の製造工程を示す模式的断面図である。
第１７図は、第１６図に続く半導体装置の製造工程を示す模式的断面図である。
第１８図は、本発明の実施形態５である半導体装置の概略構成を示す模式的断面図である。
【発明を実施するための最良の形態】  以下、図面を参照して本発明の実施の形態を詳細に説明する。なお、発明の実施の形態を説明するための全図において、同一機能を有するものは同一符号を付け、その繰り返しの説明は省略する。
（実施形態１）
本実施形態１では、ＴＳＯＰ型半導体装置に本発明を適用した例について説明する。
第１図は、本実施形態１の半導体装置の概略構成を示す模式的断面図であり、
第２図は、本実施形態１の半導体装置を組み込んだ電子装置の概略構成を示す模式的断面図である。
第１図に示すように、本実施形態１の半導体装置１は、主に、半導体チップ２、複数のリード４からなる第１及び第２のリード群、複数のボンディングワイヤ（金属細線）６、樹脂封止体７等を有する構成になっている。半導体チップ２、第１及び第２のリード群の複数のリード４、複数のボンディングワイヤ６等は、樹脂封止体７によって樹脂封止されている。
半導体チップ２は、その厚さ方向において互いに反対側に位置する回路形成面（主面）及び裏面を有し、その厚さ方向と交差する平面形状が方形状になっており、本実施形態では例えば長方形になっている。また、半導体チップ２は、これに限定されないが、主に、半導体基板と、この半導体基板の主面に形成された複数のトランジスタ素子と、前記半導体基板の主面上において絶縁層、配線層の夫々を複数段積み重ねた多層配線層と、この多層配線層を覆うようにして形成された表面保護膜（最終保護膜）とを有する構成になっている。半導体基板は、例えば単結晶シリコンで形成されている。絶縁層は、例えば酸化シリコン膜で形成されている。配線層は、例えばアルミニウム（Ａｌ）、又はアルミニウム合金、又は銅（Ｃｕ）、又は銅合金等の金属膜で形成されている。表面保護膜は、例えば、酸化シリコン膜又は窒化シリコン膜等の無機絶縁膜及び有機絶縁膜を積み重ねた多層膜で形成されている。
半導体チップ２には、集積回路として例えば２５６メガビットのＤＤＲＳＤＲＡＭ（Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）回路が内蔵されている。この集積回路は、主に、半導体基板の主面に形成されたトランジスタ素子及び多層配線層に形成された配線等によって構成されている。
半導体チップ２の回路形成面には、複数の電極（ボンディングパッド）３が配置されている。複数の電極３は、半導体チップ２の多層配線層のうちの最上層の配線層に形成され、半導体チップ２の表面保護膜に形成されたボンディング開口部によって露出されている。本実施形態において、複数の電極３は、半導体チップ２の主面の長手方向（長辺方向）の中心線に沿って配置されている。
樹脂封止体７は、その厚さ方向において互いに反対側に位置する主面及び裏面（実装面）を有し、その厚さ方向と交差する平面形状が方形状になっており、本実施形態では例えば長方形になっている。
第１のリード群のリード４は、樹脂封止体７の互いに反対側に位置する２つの長辺のうちの一方の長辺に沿って配置され、第２のリード群のリード４は、樹脂封止体７の他方の長辺に沿って配置されている。第１及び第２のリード群のリード４は、樹脂封止体７の内部に位置する内部リード部４ａと、この内部リード部４ａに連なり、かつ樹脂封止体７の外部に位置する外部リード部４ｂとを有し、樹脂封止体７の内外に亘って延在している。
第１及び第２のリード群において、リード４の内部リード部４ａは、絶縁性フィルム５を介在して半導体チップ２の主面に接着固定されており、更に、ボンディングワイヤ６を介して半導体チップ２の電極３と電気的に接続されている。即ち、本実施形態１のＴＳＯＰ型半導体装置１は、半導体チップ２の主面上にリード４を配置したＬＯＣ構造になっている。ボンディングワイヤ６としては、例えばＡｕワイヤを用いている。ワイヤの接続方法としては、例えば、熱圧着に超音波振動を併用したネイルヘッドボンディング法を用いている。
第１及び第２のリード群において、リード４の外部リード部４ｂは、例えば面実装型リード形状の一つであるガルウィング型に曲げ成形されている。また、リード４の外部リード部４ｂには、その表面を覆うようにしてメッキ層（導電性被膜）８が設けられている。メッキ層８は、配線基板に半導体装置１を半田付け実装する時に使用する半田（接合材）との接合性（濡れ性）を良好にする目的として設けられている。例えばＳｎ−３７［ｗｔ％］Ｐｂ組成の半田を使用する場合、メッキ層８としては、例えばＳｎ−Ｐｂ組成のメッキ層、若しくはＮｉ／Ｐｄ／Ａｕの多層メッキ層を使用する。また、例えばＰｂフリー組成の半田を用いる場合、メッキ層８としては、例えばＳｎ−Ｂｉ組成のメッキ層、若しくはＮｉ／Ｐｄ／Ａｕの多層メッキ層を使用する。
このように構成されたＴＳＯＰ型半導体装置１は、電子装置の製造において、第２図に示すように、ＰＣＢ等の配線基板１６に実装される。半導体装置１の実装は、樹脂封止体７の外部に位置する外部リード部４ｂと、配線基板１６の電極（配線の一部からなる接続部）１７とを半田１８で接合することによって行われる。
第３図は、本実施形態１の半導体装置の製造に使用されるリードフレームの概略構成を示す模式的平面図である。なお、実際のリードフレームは、生産性を高めるため、複数の製品形成部を有する多連構造になっているが、図面を見易くするため、一つの製品形成部を図示している。
第３図に示すように、リードフレームＬＦは、フレーム本体１０で区画された製品形成部１１の中に、複数のリード４からなる第１及び第２のリード群、２つの吊りリード１３等を配置した構成になっている。本実施形態において、製品形成部１１の平面形状は、例えば長方形状になっている。
第１及び第２のリード群は、Ｘ方向（製品形成部１１の短辺方向）において、互いに向かい合い、かつ離間して配置されている。第１及び第２のリード群の各リード４は、Ｘ方向と直行するＹ方向（製品形成部１１の長辺方向）に沿って配置されている。第１及び第２のリード群において、互いに隣り合うリード４はタイバー１２を介して連結されている。また、各リード４の一端側（内部リード部４ａの先端側）において、ワイヤ接続面と反対側の面には、製品形成部１１の長辺方向に沿って延在する絶縁性フィルム５が貼り付けられている。また、各リード４の一端側と反対側の他端側（外部リード４ｂの先端側）は、フレーム本体１０に連結されている。
２つの吊りリード１３は、Ｙ方向において、互いに向かい合い、かつ離間して配置され、フレーム本体１０に連結されている。
リードフレームＬＦは、例えばＦｅ−Ｎｉ系、或いはＣｕ系の合金材からなる金属板にエッチンダ加工、或いはプレス加工を施して所定のリードパターンを形成し、その後、リード４の内部リード部４ａに絶縁性フィルム５を貼り付けることによって形成される。
次に、半導体装置１の製造について、第４図乃至第６図を用いて説明する。
第４図は、本実施形態１の半導体装置の製造工程を示すフローチャートであり、
第５図は、本実施形態１の半導体装置の製造工程を示す模式的断面図であり、
第６図は、第５図に続く半導体装置の製造工程を示す模式的断面図である。
まず、第４図〈２０〉及び第５図（ａ）に示すように、複数のチップ形成領域が形成された半導体ウエハ１５をダイシングにより個片の半導体チップ２へと分割する。
次に、第４図〈２１〉及び第５図（ｂ）に示すように、分割された半導体チップ２をリードフレームＬＦに固定（ダイボンディング）する。リードフレームＬＦへの半導体チップ２の固定は、半導体チップ２の回路形成面に絶縁性フィルム５を介在してリードフレームＬＦのリード４の内部リード部４ａを接着することによって行われる。
次に、第４図〈２２〉及び第５図（ｃ）に示すように、半導体チップ２の電極３と、リードフレームＬＦのリード４の内部リード部４ａとをボンディングワイヤ６で電気的に接続する（ワイヤボンディング）。
次に、第４図〈２３〉及び第５図（ｄ）に示すように、半導体チップ２、リード４の内部リード部４ａ、ボンディングワイヤ６、吊りリード１３等を樹脂封止して樹脂封止体７を形成する。樹脂封止は、大量生産に好適なトランスファ・モールディング法で行う。樹脂としては、これに限定されないが、例えば、低応力化を図るため、フェノール系硬化剤、シリコーンゴム及びフィラー等が添加されたエポキシ系の熱硬化性樹脂を用いる。トランスファ・モールディング法は、ポット、ランナー、流入ゲート及びキャビティ等を備えた成形金型（モールド金型）を使用し、ポットからランナー及び流入ゲートを通してキャビティ内に熱硬化性樹脂を注入して樹脂封止（樹脂封止体を形成）する方法である。樹脂封止温度（熱硬化させる温度）は約１８０℃である。即ち、半導体チップ２、リード４の内部リード部４ａ、ボンディングワイヤ６、吊りリード１３等は、熱硬化性樹脂を熱硬化させることによって樹脂封止される。
次に、第４図〈２４〉及び第６図（ａ）に示すように、２２０℃〜２６０℃で樹脂封止体７にベーク処理を施し、熱硬化性樹脂の硬化反応を安定化させる。ベーク時間は熱硬化性樹脂の硬化具合に合わせて選択する。
次に、樹脂封止体７の温度を常温に戻した後、第４図〈２５〉に示すようにリードメッキ処理を施して、第６図（ｂ）に示すように、樹脂封止体７の外部に位置する外部リード部４ｂにメッキ層８を形成する。
次に、第４図〈２６〉に示すように、リード切断・成形工程を施す。このリード切断・成形工程は、リードフレームＬＦのフレーム本体１０からリード４の外部リード部４ｂを切断して分離する工程、リードフレームＬＦの不要部分を切断する工程、フレーム本体１０から分離された外部リード部４ｂを例えば面実装型リード形状の一つであるガルウィング型リード形状に折り曲げ成形する工程、第６図（ｃ）に示すように、折り曲げ成形された外部リード部４ｂの先端を切断して先端の位置を揃える工程等を含む。この工程により、第１図に示す半導体装置１がほぼ完成する。
この後、外部リード部４ａ及び樹脂封止体７を含むパッケージの外観検査を行うと共に、製品としての特性検査を行って良否を選別する（第４図〈２７〉参照）。特性検査では、例えば９０℃で約１６時間のエージング試験を実施した後、半導体チップ２に搭載された集積回路の特性を検査する。この工程において、性能が低下した半導体装置１については各性能別に分類して製品出荷することも可能である。
このようにして製造された半導体装置１は、パーソナル・コンピュータ等の電子機器の組立工程、若しくはメモリ・モジュール等の電子装置の組立工程において、第２図に示すように、ＰＣＢ等の配線基板１６に実装される。
第７図は、本実施形態１の半導体装置の各温度におけるパッケージ反りの測定結果を示す図である。
第７図に示すように、樹脂封止後のパッケージには厚さ方向の非対称性からモールド後に反りが発生する（ａ）。このパッケージを２４５℃まで加熱（加熱１：ａ→ｂ）し、その後、室温まで冷却（冷却１：ｂ→ｃ）すると、パッケージの反り量が増加する（ｃ）。しかし、再び２４５℃へ加熱（加熱２：ｃ→ｄ）し、その後、冷却（冷却２：ｄ→ｅ）しても、室温でのパッケージ反りは１度目加熱後の反りからほとんど変化しない（ｅ）。このことから、一度高温で熱硬化性樹脂の硬化反応を安定化させると、その後は再び加熱してもパッケージの反りは増加せず、これによって半導体チップ２に作用する圧縮応力も増加することがない。
従って、半導体装置１の製造において、第４図に示すように、熱硬化性樹脂を熱硬化させて半導体チップ２を樹脂封止する工程〈２３〉の後に、前記樹脂封止工程〈２３〉での樹脂封止温度よりも高い温度で前記熱硬化性樹脂にベーク処理を施す工程〈２４〉を実施することにより、配線基板１６に半導体装置１を半田付け実装する実装工程において、半導体チップ２を封止した熱硬化性樹脂の硬化反応が安定するため、半導体チップ２に作用する圧縮応力の増加を抑制することができる。この結果、半導体チップ２に搭載された集積回路の特性変化、即ち実装工程における半導体装置１の特性変化を抑制することがでる。
また、実装工程におけるパッケージの反り量増加を抑制でき、半田接合部（配線基板１６の電極１７と半導体装置１のリード４とを半田１８によって接合した部分）に集中する応力の増加も抑制できるため、半田接合部の信頼性を高めることができる。
半田付け実装する時の実装温度は、使用する半田の種類に応じて異なるため、半導体チップ２を封止した熱硬化性樹脂をベークする温度は、配線基板１６に半導体装置１を実装する時の実装温度に応じて選定することが望ましい。例えば、半田付け実装にＳｎ−３７Ｐｂ組成の半田を使用する場合の実装温度は２２０℃〜２４０℃であるため、この実装温度に合わせて熱硬化性樹脂のベーク温度も同程度にすることが望ましい。また、半田付け実装にＳｎ−Ａｇ−Ｃｕ系のＰｂフリー半田を使用する場合の実装温度は２４０℃〜２６０℃であるため、この実装温度に合わせて熱硬化性樹脂のベーク温度も同程度にすることが望ましい。
現在、Ｐｂフリー半田の主流になっているＳｎ−Ａｇ−Ｃｕ系の半田は、Ｓｎ−３７Ｐｂ組成の半田に比べて融点が高いため、２２０℃〜２４０℃から約２６０℃へと最大４０℃も実装温度が高くなる。従って、本発明は、特に、Ｐｂフリー半田を用いて半導体装置１を実装する場合に有効である。
半導体装置１の製造において、熱硬化性樹脂を熱硬化させて半導体チップ２を樹脂封止する工程〈２３〉の後に、前記樹脂封止工程〈２３〉での樹脂封止温度よりも高い温度で前記熱硬化性樹脂にベーク処理を施す工程〈２４〉を実施した場合、実装工程における半導体装置１の特性変化を抑制することができるが、ベーク処理工程において熱硬化性樹脂の硬化反応が促進するため、半導体チップ２に作用する圧縮応力が増加し、これに伴って半導体チップ２に搭載された集積回路の特性も変化する。一方、半導体装置１の製造では、外部リード部４ｂ及び樹脂封止体７を含むパッケージの外観検査を行うと共に、半導体チップ２に搭載された集積回路の特性検査、即ち製品としての特性検査を行って良否を選別している。
従って、半導体装置１の製造において、熱硬化性樹脂を熱硬化させて半導体チップ２を樹脂封止する樹脂封止工程〈２３〉の後であって、半導体チップ２の特性を検査する特性検査工程の前に、半田付け実装する温度と同等の熱履歴を加えることを目的に前記樹脂封止工程における樹脂封止温度よりも高い温度で前記熱硬化性樹脂にベーク処理を施す工程を実施することにより、本ベーク処理工程を施すことによって半導体チップ２の特性が大きく変化した半導体装置１を排除することができる、或いは各性能別に半導体装置１を分類して出荷することができる。
本実施形態において、半導体チップ２には集積回路として例えばＤＤＲＳＤＲＡＭ回路が搭載されている。この集積回路には、一般的に冗長性を持たせてあるため、半導体装置の特性検査工程において、性能信頼性の低下が検出された半導体装置１においては、規定の性能を満たすよう、予め回路に組み込んだ電気ヒューズを用いて回路構成を切り替える救済を行う事も可能である。そこで、救済を実施した半導体装置１を再び性能信頼性検査を行い出荷する。この際、半導体装置１については各性能別に分類出荷することも可能である。
半導体装置１は、電子装置の製造において、他の電子部品と共に配線基板１６に実装される。従って、電子装置の製造において、前述の製造方法で製造された半導体装置１を配線基板１６に半田付け実装することにより、実装工程における半導体装置１の特性変化を抑制することがでると共に、パッケージの反りに起因する半田接合部（配線基板１６の電極１７と半導体装置１のリード４とを半田１８によって接合した部分）の信頼性を高めることができる。また、実装工程における半導体装置１の特性変化を抑制することができるため、電子装置の製造歩留まりの向上を図ることができる。
なお、本実施形態１では、半導体チップ２に搭載される集積回路としてＤＤＲＳＤＲＡＭ回路を例にして説明したが、ＳＲＡＭ（Ｓｒａｔｉｃ  Ｒａｎｄｏｍ  Ａｃｃｅｓｓ  Ｍｅｍｏｒｙ）、フラッシュメモリと呼称されるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の記憶回路、制御回路、論理回路、或いはこれらを混載したシステム回路においても同様の効果が得られる。
第８図は、本発明の実施形態１の変形例である半導体装置の製造工程を示すフローチャートである。
前述の実施形態１では、第４図に示すように、ポストキュア工程を省略した例について説明したが、第８図に示すように、熱硬化性樹脂を熱硬化させて半導体チップ２を樹脂封止する工程〈２３〉の後に、前記樹脂封止工程〈２３〉での樹脂封止温度と同程度の温度で約５時間のポストキュア工程〈２８〉を実施し、その後、前記樹脂封止工程〈２３〉での樹脂封止温度よりも高い温度で前記熱硬化性樹脂に短時間のベーク処理を施す工程〈２４〉を実施してもよい。この場合においても、前述の実施形態１と同様の効果が得られる。
なお、ベーク処理工程〈２４〉を実施する代わりに、エージング試験等の性能信頼性検査において、性能検査初期温度を２２０℃〜２６０℃で数１０秒〜数分与えた後、性能信頼性検査を行って良否を選別してもよい。
（実施形態２）
本実施形態では、リードフレームの一面（主面）側に片面モールドを行って樹脂封止体を形成し、樹脂封止体の一面に外部電極端子であるリードを露出させるパッケージ構造のノンリード型半導体装置として、樹脂封止体一面の両側縁にリードを露出させるＳＯＮ（Ｓｍａｌｌ  Ｏｕｔｌｉｎｅ  Ｎｏｎ−Ｌｅａｄｅｄ  Ｐａｃｋａｇｅ）型半導体装置に本発明を適用した例について説明する。
第９図は、本実施形態２の半導体装置の概略構成を示す模式的断面図であり、
第１０図は、本実施形態２の半導体装置を組み込んだ電子装置の概略構成を示す模式的断面図である。
第９図に示すように、本実施形態２の半導体装置３０は、主に、ダイパッド３１、ダイパッド３１に搭載された半導体チップ２、半導体チップ２の周囲に配置された複数のリード３２、半導体チップ２の複数の電極３と複数のリード３２とを夫々電気的に接続する複数のボンディングワイヤ６、樹脂封止体７等を有する構成になっている。ダイパッド３１、半導体チップ２、複数のリード３２、複数のボンディングワイヤ６等は、樹脂封止体７によって樹脂封止されている。
複数の電極３及び複数のリード３２は、半導体チップ２の互いに反対側に位置する２つの辺に沿って夫々配置されている。リード３２は、その一部が樹脂封止体７の裏面（実装面）から露出し、その一部が外部電極端子として構成されている。
このように構成されたＳＯＮ型半導体装置３０は、電子装置の製造において、第１０図に示すように、ＰＣＢ等の配線基板１６に実装される。半導体装置３０の実装は、樹脂封止体７の裏面から露出するリード３２の一部と、配線基板１６の電極（配線の一部からなる接続部）１７とを半田１８で接合することによって行われる。
半導体装置３０の樹脂封止体７は、熱硬化性樹脂を用いたトランスファ・モールディング法によって形成される。従って、半導体装置３０の製造において、第４図に示すように、熱硬化性樹脂を熱硬化させて半導体チップ２を樹脂封止する工程〈２３〉の後に、前記樹脂封止工程〈２３〉での樹脂封止温度よりも高い温度で前記熱硬化性樹脂にベーク処理を施す工程〈２４〉を実施することにより、本実施形態２においても前述の実施形態１と同様の効果が得られる。
また、半導体装置３０の製造において、熱硬化性樹脂を熱硬化させて半導体チップ２を樹脂封止する樹脂封止工程〈２３〉の後であって、半導体チップ２の特性を検査する特性検査工程の前に、前記樹脂封止工程における樹脂封止温度よりも高い温度で前記熱硬化性樹脂にベーク処理を施す工程を実施することにより、本実施形態２においても前述の実施形態１と同様の効果が得られる。
また、電子装置の製造において、前述の製造方法で製造された半導体装置３０を配線基板１６に半田付け実装することにより、本実施形態２においても前述の実施形態１と同様の効果が得られる。
前述のＴＳＯＰ型半導体装置１は、パッケージの反りに起因して半田接合部に集中する応力を外部リード部４ｂの変形で緩和することができるが、ＳＯＮ型半導体装置３０は樹脂封止体７の裏面からリード３２の一部を露出させた構造になっているため、パッケージの反りに起因して半田接合部に集中する応力を緩和することが困難である。従って、本発明は、特に、樹脂封止体の一面に外部電極端子であるリードを露出させるパッケージ構造のノンリード型半導体装置に対して効果が大きい。
なお、本実施形態２ではＳＯＮ型半導体装置について説明したが、本発明は、四角形状の樹脂封止体の一面の４辺側にリードを露出させるＱＦＮ（Ｑｕａｄ  Ｆｌａｔ  Ｎｏｎ−Ｌｅａｄｅｄ  Ｐａｃｋａｇｅ）型半導体装置においても適用することができる。
また、第８図に示すように、熱硬化性樹脂を熱硬化させて半導体チップ２を樹脂封止する工程〈２３〉の後に、前記樹脂封止工程〈２３〉での樹脂封止温度と同程度の温度で約５時間のポストキュア工程〈２８〉を実施し、その後、前記樹脂封止工程〈２３〉での樹脂封止温度よりも高い温度で前記熱硬化性樹脂にベーク処理を施す工程〈２４〉を実施してもよい。
（実施形態３）
本実施形態３では、ＴＣＰ型半導体装置に本発明を適用した例について説明する。ＴＣＰ型半導体装置の製造技術は、その組立手段からＴＡＢ（Ｔａｐｅ  Ａｕｔｏｍａｔｅｄ  Ｂｏｎｄｉｎｇ）技術とも呼称されている。
第１１図は、本実施形態３の半導体装置の概略構成を示す模式的断面図であり、
第１２図は、本実施形態３の半導体装置を組み込んだ電子装置の概略構成を示す模式的断面図である。
第１１図に示すように、本実施形態３の半導体装置３５は、主に、半導体チップ２、半導体チップ２の回路形成面に接着された絶縁性フィルム３６、絶縁性フィルム３６に接着された複数のリード３７、半導体チップ２の複数の電極３と複数のリード３２とを夫々電気的に接続する複数のバンプ３８、封止樹脂３９等を有する構成になっている。
半導体チップ２の複数の電極３は、半導体チップ２の主面の長手方向（長辺方向）の中心線に沿って配置されている。複数のリード３７の夫々は、内部リード部３７ａと、この内部リード部３７ａに連なる外部リード部３７ｂとを有し、半導体チップ２の内外に亘って延在している。内部リード部３７ａは、絶縁性フィルム３６を介在して半導体チップ２の回路形成面に接着固定され、外部リード部３７ｂは、面実装型リード形状の一つである例えばガルウィング形状に折り曲げ成形されている。
半導体チップ２、絶縁性フィルム３６、複数のリード３７の夫々の内部リード部３７ａ、複数のバンプ３８等は、封止樹脂３９によって樹脂封止されている。
このように構成されたＴＣＰ型半導体装置３５は、電子装置の製造において、第１２図に示すように、ＰＣＢ等の配線基板１６に実装される。半導体装置３５の実装は、リード３７の外部リード部３７ｂと、配線基板１６の電極（配線の一部からなる接続部）１７とを半田１８で接合することによって行われる。
次に、半導体装置３５の製造について、第１３図を用いて説明する。
第１３図は、本実施形態３の半導体装置の製造工程を示す模式的断面図である。
まず、複数のチップ形成領域が形成された半導体ウエハ１５をダイシングして、第１３図（ａ）に示す半導体チップ２を形成し、その後、第１３図（ｂ）に示すように、リード３７が接着固定された絶縁性フィルム３６に半導体チップ２を接着固定する。
次に、半導体チップ２の電極３とリード３７の内部リード部３７ａの先端部との間にバンプ３８を介在した状態でボンディングツールにより熱圧着し、半導体チップ２の電極３とリード３７とを電気的に接続する。
次に、半導体チップ２の回路形成面に、例えばエポキシ系樹脂に有機溶剤が添加された熱硬化性樹脂からなる封止樹脂３９を塗布し、この封止樹脂３９を熱硬化させて、第１３図（ｃ）に示すように、半導体チップ２、絶縁性フィルム３６、複数のリード３７の夫々の内部リード部３７ａ、複数のバンプ３８等を封止樹脂３８によって樹脂封止する。
次に、第１３図（ｃ）に示すように、２２０℃〜２６０℃で封止樹脂３９にベーク処理を施し、封止樹脂３９の硬化反応を安定化させる。
次に、封止樹脂３９の温度を常温に戻した後、リード３７の不要部分を切断し、リード３７の外部リード部３７ｂを所定の形状（例えばガルウィング形状）に折り曲げ成形する。
この後、外観検査を行うと共に、例えば９０℃で約１６時間の性能信頼性検査を行って良品を選別する。この工程において、性能が低下した半導体装置３５については各性能別に分類して製品出荷することも可能である。
このようにして製造された半導体装置３５は、パーソナル・コンピュータ等の電子機器の組立工程、若しくはメモリ・モジュール等の電子装置の組立工程において、第１２図に示すように、ＰＣＢ等の配線基板１６に実装される。
このように、半導体装置３５の製造において、第４図に示すように、熱硬化性樹脂を熱硬化させて半導体チップ２を樹脂封止する工程〈２３〉の後に、前記樹脂封止工程〈２３〉での樹脂封止温度よりも高い温度で前記熱硬化性樹脂にベーク処理を施す工程〈２４〉を実施することにより、本実施形態３においても前述の実施形態１と同様の効果が得られる。
また、半導体装置３５の製造において、熱硬化性樹脂を熱硬化させて半導体チップ２を樹脂封止する樹脂封止工程〈２３〉の後であって、半導体チップ２の特性を検査する特性検査工程の前に、前記樹脂封止工程における樹脂封止温度よりも高い温度で前記熱硬化性樹脂にベーク処理を施す工程を実施することにより、本実施形態３においても前述の実施形態１と同様の効果が得られる。
また、電子装置の製造において、前述の製造方法で製造された半導体装置３５を配線基板１６に半田付け実装することにより、本実施形態３においても前述の実施形態１と同様の効果が得られる。
（実施形態４）
本実施形態４では、フェイスアップ方式のＢＧＡ型半導体装置に本発明を適用した例について説明する。
第１４図は、本実施形態４の半導体装置の概略構成を示す模式的断面図であり、
第１５図は、本実施形態４の半導体装置を組み込んだ電子装置の概略構成を示す模式的断面図である。
第１４図に示すように、本実施形態４の半導体装置４０は、インターポーザと呼称されるベース基板（配線基板）４１、ベース基板４１の互いに反対側に位置する主面及び裏面のうちの主面に接着材４４を介在して接着固定された半導体チップ２、半導体チップ２の回路形成面に配置された複数の電極３とベース基板４１の主面に配置された複数の電極４２とを夫々電気的に接続する複数のボンディングワイヤ６、ベース基板４１の裏面に配置された複数の電極４３に夫々固着された複数の半田バンプ４５、樹脂封止体７等を有する構成になっている。半導体チップ２、複数のボンディングワイヤ６等は、ベース基板４１の主面側に形成された樹脂封止体７によって樹脂封止されている。
このように構成されたＢＧＡ型半導体装置４０は、電子装置の製造において、第１５図に示すように、ＰＣＢ等の配線基板１６に実装される。半導体装置４０の実装は、ベース基板４１の裏面に配置された半田バンプ４５と、配線基板１６の電極（配線の一部からなる接続部）１７とを接合することによって行われる。
第１６図は、本実施形態４の半導体装置の製造工程を示す模式的断面図であり、
第１７図は、第１６図に続く半導体装置の製造工程を示す模式的断面図である。
まず、第１６図（ａ）に示すように、複数のチップ形成領域が形成された半導体ウエハ１５をダイシングにより個片の半導体チップ２へと分割する。
次に、第１６図（ｂ）に示すように、分割された半導体チップ２をベース基板４１の主面に接着材４４を介在して接着固定（ダイボンディング）する。半導体チップ２の接着固定は、半導体チップ２の裏面とベース基板４１の主面とを向かい合わせた状態で行う。
次に、第１６図（ｃ）に示すように、半導体チップ２の電極３と、ベース基板４１の電極４２とをボンディングワイヤ６で電気的に接続する（ワイヤボンディング）。
次に、第１７図（ａ）に示すように、半導体チップ２、ボンディングワイヤ６等を樹脂封止して樹脂封止体７を形成する。樹脂封止は、片面モールドによるトランスファ・モールディング法で行う。樹脂としては、これに限定されないが、例えば、低応力化を図るため、フェノール系硬化剤、シリコーンゴム及びフィラー等が添加されたエポキシ系の熱硬化性樹脂を用いる。樹脂封止温度（熱硬化させる温度）は約１８０℃である。即ち、半導体チップ２、リード４の内部リード部４ａ、ボンディングワイヤ６、吊りリード１３等は、熱硬化性樹脂を熱硬化させることによって樹脂封止される。
次に、第１７図（ｂ）に示すように、２２０℃〜２６０℃で樹脂封止体７にベーク処理を施し、熱硬化性樹脂の硬化反応を安定化させる。ベーク時間は熱硬化性樹脂の硬化具合に合わせて選択する。なお、ベース基板４１が樹脂系材料で構成されている場合には、本ベーク処理でベース基板４１も同様に安定化されるという効果もある。
次に、樹脂封止体７の温度を常温に戻した後、第１７図（ｃ）に示すように、ベース基板４１及び樹脂封止体７を切断し、その後、ベース基板４１の電極４３上に半田バンプ４５を形成する。この工程により、第１５図に示す半導体装置４０がほぼ完成する。
この後、ベース基板４１及び樹脂封止体７を含むパッケージの外観検査を行うと共に、製品としての特性検査を行って良品を選別する。特性検査では、例えば９０℃で約１６時間のエージング試験を実施した後、半導体チップ２に搭載された集積回路の特性を検査する。この工程において、性能が低下した半導体装置４０については各性能別に分類して製品出荷することも可能である。
半田バンプ４５の形成においては様々な方法がある。例えばベース基板４１の電極４３上に半田ボールを供給し、その後、半田ボールを溶融して半田バンプ４５を形成する方法がある。この場合、樹脂封止体７は半田ボールを溶融させる温度にさられるが、この半田ボールの溶融工程において樹脂封止体７の硬化反応が安定するとは限らないため、ＢＧＡ型半導体装置４０の製造においても、第４図に示すように、熱硬化性樹脂を熱硬化させて半導体チップ２を樹脂封止する工程〈２３〉の後に、前記樹脂封止工程〈２３〉での樹脂封止温度よりも高い温度で前記熱硬化性樹脂にベーク処理を施す工程〈２４〉を実施することが望ましい。
また、半田バンプ４５を形成する別な方法として、例えば、ベース基板４１の電極４３上に半田ペースト材を介在して半田ボールを供給し、その後、半田ペースト材を溶融して半田バンプ４５を形成する方法がある。この場合においても、半田ペースト材の溶融工程において樹脂封止体７の硬化反応が安定するとは限らないため、熱硬化性樹脂を熱硬化させて半導体チップ２を樹脂封止する工程〈２３〉の後に、前記樹脂封止工程〈２３〉での樹脂封止温度よりも高い温度で前記熱硬化性樹脂にベーク処理を施す工程〈２４〉を実施することが望ましい。
（実施形態５）
本実施形態５では、ＭＣＭ（Ｍｕｌｔｉ  Ｃｈｉｐ  Ｍｏｄｕｌｅ）タイプのＢＧＡ型半導体装置に本発明を適用した例について説明する。
第１８図は、本実施形態５の半導体装置の概略構成を示す模式的断面図である。
第１８図に示すようよに、本実施形態５の半導体装置５０は、基本的に前述の実施形態４の半導体装置４０と同様の構成になっており、半導体装置４０と異なる点は、ベース基板４１の主面に２つの半導体チップ２を実装した構成になっている。
このような半導体装置５０の製造においても、第４図に示すように、熱硬化性樹脂を熱硬化させて半導体チップ２を樹脂封止する工程〈２３〉の後に、前記樹脂封止工程〈２３〉での樹脂封止温度よりも高い温度で前記熱硬化性樹脂にベーク処理を施す工程〈２４〉を実施することが望ましい。
以上、本発明者によってなされた発明を、前記実施形態に基づき具体的に説明したが、本発明は、前記実施形態に限定されるものではなく、その要旨を逸脱しない範囲において種々変更可能であることは勿論である。
例えば、本発明は、配線基板の主面に半導体チップが実装され、前記配線基板の裏面に外部接続用端子としてランドが配置され、前記半導体チップが熱硬化性樹脂によって樹脂封止されたＬＧＡ（Ｌａｎｄ  Ｇｒｉｄ  Ａｒｒａｙ）型半導体装置に適用できる。
また、本発明は、配線基板の主面に突起状電極を介在して半導体チップが実装され、前記配線基板と前記半導体チップとの間に熱硬化性樹脂からなる封止樹脂が充填されたフェイスダウン構造のＢＧＡ型及びＬＧＡ型半導体装置に適用できる。
本願において開示される発明のうち代表的なものによって得られる効果を簡単に説明すれば、下記のとおりである。
本発明によれば、実装工程における半導体装置の特性変化を抑制することができる。
本発明によれば、電子装置の製造歩留まりの向上を図ることができる。
【産業上の利用可能性】  以上のように、本発明は、半導体チップを熱硬化性樹脂で封止する半導体装置の製造に有効である。
また、本発明は、半導体チップを熱硬化性樹脂で封止する半導体装置を組み込む電子装置の製造に有効である。
【図１】
2004030075.tif 000003
【図２】
2004030075.tif 000004
【図３】
2004030075.tif 000005
【図４】
2004030075.tif 000006
【図５】
2004030075.tif 000007
【図６】
2004030075.tif 000008
【図７】
2004030075.tif 000009
【図８】
2004030075.tif 000010
【図９】
2004030075.tif 000011
【図１０】
2004030075.tif 000012
【図１１】
2004030075.tif 000013
【図１２】
2004030075.tif 000014
【図１３】
2004030075.tif 000015
【図１４】
2004030075.tif 000016
【図１５】
2004030075.tif 000017
【図１６】
2004030075.tif 000018
【図１７】
2004030075.tif 000019
【図１８】
2004030075.tif 000020
【国際調査報告】
2004030075.tif 000021
2004030075.tif 000022